СПОСОБ ПОВЫШЕНИЯ ВЛАГОРАЗРЯДНЫХ СВОЙСТВ И ЭЛЕКТРИЧЕСКОЙ ПРОЧНОСТИ ЭЛЕКТРОИЗОЛЯЦИОННОЙ КОНСТРУКЦИИ

1. Способ повышения влагоразрядных свойств и электрической прочности электроизоляционной конструкции, состоящей как минимум из одного изолятора, который содержит изоляционную деталь, состоящую из ствола с ребрами на боковой поверхности, соединенную по обоим концам с металлической арматурой, выполненной, например, в виде фланца, с помощью затвердевшей цементно-песчаной связки, заключающийся в очистке наружной поверхности электроизоляционной конструкции от существующих загрязнений с последующим нанесением на эту поверхность гидрофобного покрытия, например, на основе одно- или двухупаковочного кремнийорганического компаунда холодного отверждения, жидкого или пастообразного в исходном состоянии, содержащего силиконовый низкомолекулярный каучук, наполнитель, а также отвердитель, который отличается тем, что перед очисткой гидрофобизируемой поверхности электроизоляционной конструкции от загрязнений определяют наличие их увлажнения, и при наличии которого производят подсушку гидрофобизируемой поверхности вместе с загрязнениями, затем производят очистку сухой гидрофобизируемой поверхности только от нецементирующихся загрязнений, после чего наносят на нее один или несколько слоев гидрофобного покрытия, толщину которого выбирают в зависимости от основных и дополнительных условий эксплуатации электроизоляционной конструкции, при этом в качестве основных условий эксплуатации выбирают величину максимально допустимого рабочего напряжения, подаваемого на электроизоляционную конструкцию, а также значение максимальной напряженности электрического поля на участке металлической арматуры, а в качестве дополнительных условий эксплуатации выбирают степень загрязнения атмосферы (СЗА) и величину ее относительной влажности w.
2. Способ по п.1, который отличается тем, что толщину наносимого на электроизоляционную конструкцию гидрофобного слоя увеличивают пропорционально величине СЗА, преимущественно от второй до четвертой степени, величине ее относительной влажности w, находящейся в пределах 20-100%, величине максимально допустимого рабочего напряжения, подаваемого на электроизоляционную конструкцию, которое находится в пределах 6-750 кВ, а также определяемому экспериментально значению максимальной напряженности электрического поля у основания металлической арматуры, при этом гидрофобное покрытие наносят при наличии слоя загрязнения с удельной проводимостью до 50 мкСм включительно.
3. Способ по п.l, который отличается тем, что наличие увлажнения существующих на гидрофобизируемой поверхности загрязнений определяют тактильно или визуально, а также путем измерения их электрического сопротивления.
4. Способ по п.1, который отличается тем, что очистку гидрофобизируемой поверхности электроизоляционной конструкции от существующих нецементирующиеся загрязнений производят вручную, или сжатым воздухом, или обмывом водой.
5. Способ по п.1, который отличается тем, что толщину наносимого слоя гидрофобного покрытия выбирают одинаковой для всех элементов электроизоляционной конструкции в пределах 80-800 мкм.
6. Способ по п.1, который отличается тем, что толщину наносимого слоя гидрофобного покрытия выбирают разной на разных участках наружной поверхности электроизоляционной конструкции.
7. Способ по п.6, который отличается тем, что толщину наносимого слоя гидрофобного покрытия выбирают для наружной боковой поверхности металлической арматуры изолятора, непосредственно контактирующей с источником высокого напряжения, а также для изоляционной детали этого изолятора на участке, расположенном от основания металлической арматуры, непосредственно контактирующей с источником высокого напряжения, вдоль наружной поверхности изоляционной детали и до вершины ближайшего ребра, но не далее чем на 1/3 строительной высоты электроизоляционной конструкции, в пределах 200-800 мкм, а на остальной поверхности электроизоляционной конструкции - в пределах 80-400 мкм.
8. Способ по п.1, который отличается тем, что производят ручное нанесение слоя гидрофобного покрытия на гидрофобизируемую поверхность электроизоляционной конструкции.
3
9. Способ по п.1, который отличается тем, что производят механизированное нанесение слоя гидрофобного покрытия на гидрофобизируемую поверхность электроизоляционной конструкции путем распыления с использованием источника сжатого воздуха, обеспечивающего расход не менее 15 м/ч при давлении не менее 0,15 МПа, при этом распыление производят при расстоянии от среза сопла распылителя до покрываемой поверхности от 100 до 600 мм при скорости перемещения сопла диаметром 1,6-2,7 мм вдоль гидрофобизируемой поверхности электроизоляционной конструкции, составляющей не менее 0,15 м/с.